(57)【特許請求の範囲】
【請求項１】
相応するジアミンと尿素および少なくとも１つのアルコールとを反応させて、使用されたアルコールのカーボネートの形成下に相応するウレタンに変え（ウレタン化）、こうして得られたウレタンをイソシアネートに分解すること（ウレタン分解）により、ジイソシアネートを製造するための方法において、形成されたカーボネートの少なくとも一部分を反応混合物から分離し、ウレタン化の外でアンモニアと反応させ、こうして形成されたカルバメートに富む反応混合物をウレタン化に導入することを特徴とする、ジイソシアネートを製造するための方法。
【請求項２】
ウレタン化からの排出物から本質的にアンモニアを取り除き、こうして得られた混合物からアルコール、カーボネートならびに存在する場合にはカルバミン酸エステルを分離し、こうして得られたカーボネートを少なくとも部分的にアンモニアと反応させる、請求項１記載の方法。
【請求項３】
アンモニアとカーボネートとの反応をモル比１：１〜１００：１で行なう、請求項２記載の方法。
【請求項４】
アンモニアとカーボネートとの反応を５０〜２５０℃で行なう、請求項１から３までのいずれか１項に記載の方法。
【請求項５】
アンモニアとカーボネートとの反応を１バール（絶対）〜５０バール（０．１ＭＰａ〜５．０ＭＰａ）の圧力で行なう、請求項１から４までのいずれか１項に記載の方法。
【請求項６】
アンモニアとカーボネートとの反応を少なくとも１つの触媒の存在下で行なう、請求項１から５までのいずれか１項に記載の方法。
【請求項７】
アンモニアとカーボネートとの反応を形成されたアルコールの不断の分離下に行なう、請求項１から６までのいずれか１項に記載の方法。
【請求項８】
アミンをジシクロヘキシルメチレンジアミン（Ｈ１２ＭＤＡ）、１，６−ヘキサンジアミンおよび３−アミノメチル−３，５，５−トリメチルシクロヘキシルアミンからなる群から選択する、請求項１から７までのいずれか１項に記載の方法。
【請求項９】
アルコールをメタノール、ｎ−ブタノールおよびイソブタノールからなる群から選択する、請求項１から８までのいずれか１項に記載の方法。
【請求項１０】
相応するジアミンと尿素および少なくとも１つのアルコールとを反応させて、使用されたアルコールのカーボネートの形成下に、少なくとも１つの反応器中で相応するウレタンを形成し、こうして得られたウレタンを熱分解させることによってジイソシアネートを連続的に製造するための多工程法であり、この多工程法は、次の（ａ）〜（ｉ）の工程：
（ａ）ジアミンと尿素とは、少なくとも１つのクロリド不含の触媒の存在下または触媒の不在下で、およびアルコールの不在下または少なくとも１つのアルコールの存在下で混合され、
（ｂ）（ａ）から得られた混合物が反応し、少なくとも１つの滞留時間反応器中で相応するウレタンおよびカーボネートを形成し、
（ｃ）その際生じるアンモニアは、分離され、
（ｄ）（ｃ）からの搬出物から、過剰のアルコール、カーボネートおよび他の低沸点副成分を分離し、
（ｅ）（ｄ）からのアルコールおよび低沸点成分を取り除いたウレタンは、少なくとも部分的に蒸留に供給され、
（ｆ）（ｅ）からの留出液中のウレタンおよび蒸留（ｅ）に供給されなかった（ｄ）からの含分は、連続的分解装置中で相応するジイソシアネートおよびアルコールに分解され、
（ｇ）（ｆ）から得られた粗製イソシアネートは、少なくとも１回の蒸留で精製され、生じる蒸留残留物は、再び分解（ｆ）に供給され、および／またはアルコールでウレタンに変換され、反応ユニット（ｂ）に供給され、
（ｈ）高い割合のウレタンおよび利用可能な化合物を含有する（ｆ）からの反応排出物は、少なくとも１つのアルコールとの反応によって再びウレタンに変換され、この反応混合物は、工程（ａ）および／または（ｂ）に導入され、および
（ｉ）（ｄ）で分離されたカーボネートは、少なくとも部分的にアンモニアと反応され、こうして形成されたカルバメートに富む反応混合物は、工程（ａ）および／または（ｂ）に導入される、
を含む、前記多工程法。
【発明の詳細な説明】
【技術分野】
【０００１】
本発明の対象は、相応するジアミンと炭酸誘導体およびアルコールとをモノマーの低分子量ウレタン中で反応させ、この反応混合物を熱分解することによって、ジイソシアネートを連続的に製造するための改善された多工程法である。
【０００２】
有機ポリイソシアネート、例えば芳香族、脂肪族または脂環式ポリイソシアネートを製造するための工業的方法は、相応する有機ポリアミンをホスゲン化し、ポリカルバミド酸クロリドに変え、このポリカルバミド酸クロリドをポリイソシアネートと塩化水素に熱分解することに基づく。ホスゲンの使用が必然的に伴なう重大な環境保護問題、廃棄物問題および安全性の問題を除いて、前記方法は、他の決定的な欠点をもっている。即ち、脂肪族または脂環式ポリイソシアネートの製造は、出発ポリアミンの強塩基性のためにまさに適度な空時収量でのみ成功する。既に痕跡で存在し、ポリイソシアネートの強い変色をまねきうる、望ましくない副生成物の形成は、不利である。ヘキサメチレン−ジイソシアネート−１，６（ＨＤＩ）の製造の場合には、例えば多数の副生成物が生じ、その上、この副生成物の中で、最も重大な６−クロロヘキシルイソシアネートは、多大な蒸留費用をかけてのみＨＤＩと分離することができるという欠点を有する。
【０００３】
この処理形式の場合、殊に塩化水素へのホスゲンおよびカルバミド酸クロリドを経ての塩素の高い変換率、ホスゲンの毒性ならびに反応混合物の腐食性、一般に使用される溶剤の不安定性およびハロゲン含有残留物の形成は、問題である。
【０００４】
相応するイソシアネートとアルコールへの（環状）脂肪族、殊に芳香族のモノウレタンおよびジウレタンの熱分解は、久しく公知であり、気相中で高い温度で、ならびに液相中で比較的低い温度で実施されうる。
【０００５】
ジアミンと尿素およびアルコールとの反応の場合、望ましい分解可能なジウレタンと共に副生成物としてカーボネートが形成され、ならびにしばしばカルバミン酸エステルも形成される。
【０００６】
欧州特許出願公開第５６６９２５号明細書Ａ２、欧州特許出願公開第１５１２６８０号明細書Ａ、欧州特許出願公開第１５１２６８１号明細書Ａ、欧州特許出願公開第１５１２６８２号明細書Ａおよび欧州特許出願公開第１６０２６４３号明細書Ａ１には、相応するジアミン、尿素およびアルコールを場合によりカーボネートおよび／またはカルバミン酸エステルの存在下で反応させることによって、ジイソシアネートを製造することが記載されている。これらのカーボネートおよびカルバミン酸エステルは、蒸留により反応混合物から分離され、場合により反応に返送されることができる。蒸留による精製以外に分離されたカーボネートの特殊な利用または処理は、行われない。更に、反応へのカーボネートの１回の返送が連続的な運転において量水標（Ａｕｆｐｅｇｅｌｕｎｇ）を生じることは、不利である。カーボネートは、強いアルキル化剤であるので、カーボネートが反応において存在することは、使用されたジアミンのアルキル化を生じ、それによって、このジアミンは、イソシアネート形成のアルキル化後にもはや自由に使用されず、副生成物として反応混合物中に残存する。
【０００７】
この方法の欠点は、反応の際に生じるカーボネートが反応工程への１回の返送によって利用され得なくなるかまたは不完全にのみ利用され得ることである。分離されたカーボネートのための利用の可能性として、前記方法以外に純粋物質としてのカーボネートの利用または熱利用、即ち燃焼および廃熱の利用が残っている。
【０００８】
本発明の課題は、反応の際に生じるカーボネートが方法内で使用され得ることにより、ジアミン、尿素およびアルコールからジイソシアネートを製造するための方法を準備することであった。
【０００９】
この課題は、相応するジアミンと尿素および少なくとも１つのアルコールとを反応させて使用されたアルコールのカーボネートの形成下に相応するウレタンに変え（ウレタン化）、こうして得られたウレタンをイソシアネートに分解すること（ウレタン分解）により、その際、形成されたカーボネートの少なくとも一部分を反応混合物から分離し、ウレタン化の外でアンモニアと反応させ、こうして形成された反応混合物をウレタン化に導入することで、ジイソシアネートを製造するための方法によって解決することができた。
【００１０】
更に、本発明の対象は、相応するジアミンと尿素および少なくとも１つのアルコールとを使用されたアルコールのカーボネートの形成下に少なくとも１つの反応器中で相応するウレタンに反応させ、ウレタンを熱分解させることによってジイソシアネートを連続的に製造するための多工程法であり、この多工程法は、次の工程を含み、その際、
ａ）ジアミンと尿素とは、少なくとも１つのクロリド不含の触媒の存在下または特に触媒の不在下で、およびアルコールの不在下または特に少なくとも１つのアルコールの存在下で混合され、
ｂ）ａ）から得られた混合物は、少なくとも１つの滞留時間反応器中で相応するウレタンおよびカーボネートに反応され、
ｃ）その際生じるアンモニアは、分離され、
ｄ）ｃ）から搬出される過剰のアルコール、カーボネートおよび他の低沸点副成分は、分離され、
ｅ）（ｄ）からのアルコールおよび低沸点成分を取り除いたウレタンは、少なくとも部分的に蒸留に供給され、
ｆ）（ｅ）からの留出液中のウレタンおよび場合により蒸留（ｅ）に供給されなかった、（ｄ）からの含分は、連続的分解装置中で相応するジイソシアネートおよびアルコールに分解され、
ｇ）（ｆ）から得られた粗製イソシアネートは、少なくとも１回の蒸留で精製され、生じる蒸留残留物は、再び分解（ｆ）に供給され、および／またはアルコールでウレタンに変換され、反応ユニット（ｂ）に供給され、
ｈ）高い割合のウレタンおよび利用可能な化合物を含有する、（ｆ）からの反応排出量は、少なくとも１つのアルコールとの反応によって再びウレタンに変換され、この反応混合物は、工程ａ）および／またはｂ）に導入され、および
ｉ）ｄ）で分離されたカーボネートは、少なくとも部分的にアンモニアと反応され、この反応の生成物は、工程ａ）および／またはｂ）に導入される。
【００１１】
本発明による方法は、公知技術水準で公知の方法よりも、副生成物として生じるカーボネートの効果的な利用を有する。
【００１２】
純粋に形式的に考慮すると、本発明による方法は、型どおりに次の方程式によって総括することができる：
Ｒ−（ＮＨ2）n＋ｎＨ2Ｎ（ＣＯ）ＮＨ2＋ｎＲ'ＯＨ→Ｒ（ＮＣＯ）n＋ｎＲ'ＯＨ＋２ｎＮＨ3
本明細書の範囲内で、使用されるアルコールの有機カーボネートは、次式
Ｒ'−Ｏ−（ＣＯ）−Ｏ−Ｒ'
を有する「カーボネート」で示される。
【００１３】
カルバミン酸と使用されるアルコールとのエステルは、「カルバミン酸エステル」と呼称され、このエステルは、次式
Ｒ'−Ｏ−（ＣＯ）−ＮＨ2
を有する。
【００１４】
中間生成物として使用可能なモノマーのウレタンの製造のために、Ｒが多価、特に２価の有機基、例えば場合により置換された、例えばアルキル基で置換された芳香族基または特に直鎖状または分枝鎖状の脂肪族または場合により置換された脂環式基を表わすような式Ｒ（ＮＨ2）nで示されるアミンは、適している。
【００１５】
適した芳香族ポリアミンとして、例示的に２，４−トルイレンジアミンおよび２，６−トルイレンジアミン、４，４’−ジアミノ−ジフェニルメタン、２，４’−ジアミノ−ジフェニルメタンおよび２，２’−ジアミノ−ジフェニルメタンならびに相応する異性体混合物が挙げられる。
【００１６】
脂肪族または脂環式のポリアミンとして、例えば次のものがこれに該当する：ブタンジアミン−１，４、２−エチルブタンジアミン−１，４、オクタンジアミン−１，８、デカンジアミン−１，１０、ドデカンジアミン−１，１２、シクロヘキサンジアミン−１，４、２−メチル−シクロヘキサンジアミン−１，３、４−メチル−シクロヘキサンジアミン−１，３、１，３−ジアミノメチルシクロヘキサンおよび１，４−ジアミノメチルシクロヘキサン、４，４’−ジ（アミノシクロヘキシル）メタンおよび３（または４），８（または９）−ビス（アミノメチル）−トリシクロ［５．２．１．０2.6］デカン異性体混合物。特に、２−メチルペンタンジアミン−１，５、２，２，４−トリメチルヘキサンジアミン−１，６または２，４，４−トリメチルヘキサンジアミン−１，６、ジシクロヘキシルメチレンジアミン（Ｈ１２ＭＤＡ）および殊にヘキサンジアミン−１，６および３−アミノメチル−３，５，５−トリメチルシクロヘキシルアミンが使用される。
【００１７】
アルコールとして、原理的に全ての脂肪族アルコールおよび脂環式アルコール、有利に脂肪族アルコールが適している。しかし、特に、沸点が熱分解によって得られたジイソシアネートの沸点から十分に遙かに離れているようなものが選択され、したがって分解生成物ジイソシアネートおよびアルコールのできるだけ定量的な分離が可能である。
【００１８】
従って、この理由から、特に、アルコール、例えばメタノール、エタノール、ｎ−プロパノール、ｎ−ブタノール、イソブタノール、ｎ−ペンタノール、イソペンタノール、ｎ−ヘキサノール、イソヘキサノール、シクロペンタノール、シクロヘキサノール、２−エチルヘキサノール、デカノールまたは記載されたアルコールの混合物、有利にメタノール、ｎ−ブタノールおよび／またはイソブタノールが使用されるが、しかし、殊にｎ−ブタノールおよび／またはイソブタノールが使用される。
【００１９】
本方法の個々の工程は、次に記載される：
ａ）反応成分の混合
反応体流は、当業者に自体公知である任意の装置中で混合することができる。工程（ａ）での混合は、工程（ｂ）における反応と一緒に行なってもよい。好ましくは、この混合は、適当に個別の混合装置中、特に有利に僅かな混合時間を示す特殊な混合装置中で行なうことができる。
【００２０】
個別の混合装置は、例えば混合循環路、攪拌釜、カスケード型攪拌釜、静的混合機を備えた管または混合ポンプである。
【００２１】
工程（ａ）（混合）と（ｂ）（ウレタン形成）とを切り離すことも可能であるし、合わせることも可能である。多くの場合に、反応条件に応じて、ウレタン形成は、既に反応体の混合の際に開始される。
【００２２】
反応工程（ａ）においてウレタンを製造するために、ジアミンと尿素および少なくとも１つ、有利に正確には１つのアルコールとは、アミンと尿素とアルコールとのモル比１：２〜２０：５〜４０で５０〜３００℃の温度、殊に１８０〜２２０℃で０．１〜３０バール、特に５〜２０バールの圧力下で反応される。前記の反応条件の場合、本発明による方法のためには、数秒ないし数分の一部分の平均反応時間がもたらされる。
【００２３】
ウレタン形成の重要な開始を既に成分の混合中に阻止するかまたは遅らせるためには、一般に、前記成分を１５０℃未満の温度で混合することで十分である。
【００２４】
反応工程（ａ）での反応は、ジアミンに対して、有利に０．１〜３０モル％、特に１〜１０モル％の量のジアルキルカーボネートの存在下または有利に１〜２０モル％、特に５〜１５モル％の量のカルバミド酸アルキルエステルの存在下で実施されることができる。この場合には、殊にジアルキルカーボネートとカルバミド酸アルキルエステルとの混合物が本発明による工程ｉ）に由来する前記の量比で使用される。ジアルキルカーボネートおよび／またはカルバミド酸アルキルエステルとして、有利には、これらのアルキル基が使用されるアルコールのアルキル基に相当するものが使用される。
【００２５】
既に説明したように、反応工程（ａ）での反応は、触媒の存在下で行なうこともできる。前記触媒は、有利にアミンの質量に対して０．００１〜２０質量％、特に０．００１〜５質量％、殊に０．０１〜０．１質量％の量で使用される。
【００２６】
触媒として、Ｈａｎｄｂｏｏｋ  ｏｆ  Ｃｈｅｍｉｓｔｒｙ  ａｎｄ  Ｐｈｙｓｉｃｓ  第１４版、Ｃｈｅｍｉｃａｌ  Ｒｕｂｂｅｒ  Ｐｕｂｌｉｓｈｉｎｇ  Ｃｏ．社刊，２３  Ｓｕｐｅｒｉｏｒ  Ａｖｅ．Ｎ．Ｅ．，Ｃｌｅｖｅｌａｎｄ，Ｏｈｉｏ在、の記載により定義された、元素の周期律表の第ＩＡ族、第１Ｂ族、第ＩＩＡ族、第ＩＩＢ族、第ＩＩＩＢ族、第ＩＶＡ族、第ＩＶＢ族、第ＶＡ族、第ＶＢ族、第ＶＩＢ族、第ＶＩＩＢ族、第ＶＩＩＩＢ族の金属の１つまたはそれ以上のカチオン、特に１つのカチオンを含有する無機化合物または有機化合物が適している。
【００２７】
例示的に次の金属のカチオンが挙げられる：リチウム、ナトリウム、カリウム、マグネシウム、カルシウム、アルミニウム、ガリウム、錫、鉛、ビスマス、アンチモン、銅、銀、金、亜鉛、水銀、セリウム、チタン、バナジウム、クロム、モリブデン、マンガン、鉄およびコバルト。
【００２８】
更に、触媒は、少なくとも１つのアニオン、例えばハロゲン化物、例えばクロリドおよびブロミド、硫酸塩、燐酸塩、硝酸塩、ホウ酸塩、アルコラート、フェノラート、スルホネート、酸化物、オキシド水和物、水酸化物、カルボキシレート、キレート、カーボネートおよびチオカルバメートまたはジチオカルバメートを含有することができる。
【００２９】
触媒を使用する場合には、本発明によれば、高められた腐食性を有しないような触媒、特に有利にクロリド不含の触媒、殊に有利にハロゲン化物不含の触媒が使用され、とりわけ触媒は、反応工程中に計量供給されない。
【００３０】
触媒は、識別可能な明らかな欠点なしに水和物またはアンモニアケート（Ａｍｍｏｎｉａｋａｔｅ）（金属塩にアンモニアが付着して生じる化合物）の形で使用することができる。
【００３１】
典型的な触媒として、例示的に次の化合物が挙げられる：リチウムメタノラート、リチウムエタノラート、リチウムプロパノラート、リチウムブタノラート、ナトリウムメタノラート、カリウム−ｔ−ブタノラート、マグネシウムメタノラート、カルシウムメタノラート、錫（ＩＩ）クロリド、錫（ＩＶ）クロリド、酢酸鉛、燐酸鉛、アンチモン（ＩＩＩ）クロリド、アンチモン（Ｖ）クロリド、アルミニウムアセチルアセトネート、アルミニウム−イソブチラート、アルミニウムトリクロリド、ビスマス（ＩＩＩ）クロリド、銅（ＩＩ）アセテート、銅（ＩＩ）スルフェート、銅（ＩＩ）ニトレート、ビス−（トリフェニルホスフィンオキシド）−銅（ＩＩ）クロリド、モリブデン酸銅、酢酸銀、酢酸金、酸化亜鉛、塩化亜鉛、酢酸亜鉛、亜鉛アセトニルアセテート、オクタン酸亜鉛、蓚酸亜鉛、亜鉛ヘキシラート、亜鉛ベンゾエート、亜鉛ウンデシレネート、セリウム（ＩＶ）オキシド、ウラニルアセテート、チタンテトラブタノラート、チタンテトラクロリド、チタンテトラフェノラート、チタンナフテネート、バナジウム（ＩＩＩ）クロリド、バナジウムアセチルアセトネート、クロム（ＩＩＩ）クロリド、モリブデン（ＶＩ）オキシド、モリブデンアセチルアセトネート、タングステン（ＶＩ）オキシド、マンガン（ＩＩ）クロリド、マンガン（ＩＩ）アセテート、マンガン（ＩＩＩ）アセテート、鉄（ＩＩ）アセテート、鉄（ＩＩＩ）アセテート、燐酸鉄、蓚酸鉄、鉄（ＩＩＩ）クロリド、鉄（ＩＩＩ）ブロミド、酢酸コバルト、塩化コバルト、硫酸コバルト、ナフテン酸コバルト、塩化ニッケル、酢酸ニッケルおよびナフテン酸ニッケルならびにこれらの混合物。
【００３２】
好ましい触媒として、例示的に次の化合物が挙げられる：リチウムブタノラート、アルミニウムアセチルアセトネート、亜鉛アセチルアセトネート、チタンテトラブタノラートおよびジルコニウムテトラブチラート。
【００３３】
短い混合時間を有する特殊な混合装置中での混合時間は、通常、０．０００１秒〜２秒、有利に０．０００５〜１秒、特に有利に０．００１〜０．５秒、殊に有利に０．００５〜０．２秒、殊に０．００７〜０．１秒である。混合工程の開始から経過して得られた混合物の流動要素が９７．５％になるまで、得られる混合物の混合分数の理論的な最終値の値に対して、完全な混合物の状態が達成された際に混合分数の前記最終値から２．５％未満ずれている混合分数を有する時間は、混合時間であるとして理解すべきである。
【００３４】
混合装置として有利に、混合循環路、攪拌容器、混合ポンプまたはノズル混合装置、例えば同軸混合ノズル、Ｙ字型ミキサーまたはＴ字型ミキサー、またはボルテックス衝突噴流装置（Ｖｏｒｔｅｘ−Ｉｍｐｉｎｇｉｎｇ−Ｊｅｔ−Ｍｉｓｃｈｋｏｎｆｉｇｕｒａｔｉｏｎ）、有利に混合循環路、攪拌容器、混合ポンプまたはノズル混合装置が使用される。
【００３５】
混合循環路または攪拌容器を混合装置として使用する場合には、アミン溶液を高い速度で噴入することが重要である。通常、速度は、１０〜１００ｍ／秒、有利に２０〜８０ｍ／秒である。
【００３６】
好ましくは、混合ノズルおよび混合ポンプが混合装置として使用される。特に好ましくは、混合ノズルが混合装置として使用される。この場合、アルコールダクト流ならびにアミンダクト流を高い速度で混合ノズル中に導入することは、重要である。速度は、１０〜１００ｍ／秒、有利に２０〜８０ｍ／秒である。
【００３７】
この場合、ノズルへの流入管内での圧力は、混合ノズルの出口よりも著しく高いが、しかし、通常は、１１０バール（絶対）以下、有利に１００バール（絶対）以下であり、特に好ましくは、圧力は、５〜９５バール（絶対）、殊に有利に１０〜５０バール（絶対）、殊に１０〜３０バール（絶対）である。
【００３８】
混合装置の出口での圧力は、一般に、工程ｂ）での反応圧を上廻り、例えば５〜１００バール、有利に１０〜８０バール、特に有利に１０〜５０バールである。
【００３９】
混合装置からの搬出温度は、一般に２５〜２４０℃、有利に３０〜１９０℃、特に有利に４０〜１８０℃である。
【００４０】
混合装置からの排出量は、工程ｂ）への導入前に熱交換器を用いてそこで望ましい温度にもたらすことができる。
【００４１】
次の工程への工程ａ）からの反応排出量の移送は、有利に圧力保持弁を介して行なうことができ、この場合工程ａ）の出口での圧力は、工程ｂ）で占めている圧力を少なくとも１バール、有利に少なくとも２バール、特に有利に少なくとも３バール上廻る。
【００４２】
ｂ）ａ）からの混合物の反応
更に、混合装置を離れる液相は、少なくとも１つの反応器、有利に正確には２相（ガス状／液状）で運転される反応器に供給される。この場合には、逆混合されない、例えば攪拌釜、または有利に逆混合されないかまたは殆んど逆混合されない反応器、例えば管状反応器またはカスケード型攪拌釜が重要である。好ましくは、混合物は、管状反応器に供給されるか、または滞留時間分布が管状反応器に類似し、気相と液相が並流で導かれる管状反応器に類似している多数の反応器に供給される。
【００４３】
管状反応器は、有利に十分に逆混合を有していないはずであった。これは、例えば管状反応器の直径と長さとの比によって、または内部構造物、例えば多孔板、スリット板または静的混合機によって達成される。好ましくは、逆混合を含まないことは、管状反応器の長さと直径との比によって達成される。
【００４４】
管状反応器として、例えば長さと直径との比が５を上廻る、有利に６を上廻る、特に有利に１０を上廻るような管は、適している。
【００４５】
管状反応器の床石数（Ｂｏｄｅｎｓｔｅｉｎｚａｈｌ）は、５を上廻り、有利に６を上廻り、特に有利に１０を上廻り、殊に有利に１０〜６００，殊に１０〜１００である。
【００４６】
本質的に本発明に貢献する１つの見方は、１つの流れが存在し、この流れが理想的には栓流（ピストン流、プラグ流れ）であり、この流れに現実的に必要とされる程度にほぼ一致されることである。そのために、軸方向の混合、即ち流動方向に沿っての混合は、反応器によってできるだけ減少され、流れは、理想的に乱流となる。
【００４７】
これは、実際に高い流速および例えば流動管における僅かな断面積によって達成される。
【００４８】
管状反応器は、空間内で任意の配向を有することができる。好ましくは、この管状反応器は、垂直方向の管状反応器として構成され、特に好ましくは、下向きから上向きに貫流される。
【００４９】
管状反応器は、等温で実施されてもよいし、好ましくは温度調節されて実施されてもよい。温度処理は、ジャケット加熱によって行なうこともできるし、内在する管または板によって行なうこともできる。加熱は、有利にジャケットによって行なわれる。
【００５０】
勿論、管状反応器は、逆混合を含まないことが保証されたままである場合には、多数の直列接続された管断片から構成されていてもよい。必要な場合には、場合により管状反応器の接続ライン中、例えばこの種の管断片の間に液相とガス相を分離するための相分離器が設けられていてよく、この相分離器中で反応中に生じたアンモニアを分離することができ、したがって、反応の平衡は、ずれる。
【００５１】
生産能力を増大させるために、本発明によれば、多数の管状反応器は、平行に接続されていてよい。
【００５２】
場合によっては、管状反応器中には、上記したように、１つ以上の位置で、例えば管状反応器の開始部および中央部でなお尿素および／またはアルコールまたは有利にアミンがさらに計量供給されてよい。
【００５３】
管状反応器中での平均滞留時間は、一般に１０秒〜５秒、有利に２０秒〜２０分、特に有利に３０秒〜１０分である。
【００５４】
後続工程のためのガス負荷を僅かになるように維持するために、管状反応器からの排出量は、１つの好ましい実施態様において、相分離器に供給され、相分離器から取り出された液相は、さらに後続工程に供給される。
【００５５】
このような相分離器は、ガス相と液相との相分離が並流反応器から流出する２相の流れが静止することによって達成されるような容器である。
【００５６】
相分離器は、等温で実施されてもよいし、有利に加熱されて実施されてもよく、難溶性副生成物の沈殿は、阻止される。加熱は、例えばジャケットにより行なうことができるかまたは外部の熱交換器を有する循環路により行なうことができる。外部の熱交換器を使用する場合には、熱交換器の通常の絶縁が達成される。
【００５７】
管状反応器中および場合により存在する相分離器中の温度は、一般に５０℃〜３００℃、有利に１８０℃〜２２０℃である。
【００５８】
工程ｂ）における圧力は、一般に０．１バール（絶対）〜３０バール（絶対）、有利に５〜２０バール（絶対）である。
【００５９】
次の工程への工程ｂ）からの反応排出量の移送は、有利に圧力保持弁を介して行なうことができ、この場合工程ｂ）における圧力は、一般に、工程ｃ）で占めている圧力を少なくとも０．１バール上廻る。これに当てはまらない場合には、移送は、例えばポンプを用いて行なうことができるし、気圧で行なうことができる。
【００６０】
工程ｂ）における滞留時間は、使用されるジアミン中のアミノ基に関連する、ウレタン基に対する変換率が（管状）反応器からの流出後に少なくとも９５％、有利に少なくとも９８％、特に有利に少なくとも９９％、殊に有利に少なくとも９９．５％、殊に少なくとも９９．８％であるように選択される。完全な変換を生じる反応条件を達成しようと努力される。
【００６１】
通常、工程ａ）とｂ）における一緒になった全滞留時間は、１０時間未満、有利に６時間未満、特に有利に４時間未満である。
【００６２】
（ｂ）からの反応混合物の排出量は、ウレタンへのアミン基の完全な変換の際に直接アンモニア分離部（ｃ）に供給されてよいか、またはこの排出量は、完全な変換のために他の反応器または反応器系に供給されてよい。反応器として、他の管状反応器、カスケード型混合反応器または必要な平均滞留時間を有する塔を使用することができる。
【００６３】
使用されるジアミン中のアミノ基に関連する、ウレタン基に対する変換率が管状反応器からの流出後になお完全でなく、例えば９５％未満である場合には、前記排出量は、再度さらに反応されてよい。
【００６４】
そのために、反応混合物は、変換を完全なものにするために他の管状反応器中でさらに反応させることができるか、または逆混合された反応器中で、有利に変換率が９８％またはそれ以上になるまでさらに反応させることもできる。
【００６５】
この場合、逆混合された反応器系は、反応器系の床石数が５未満、有利に４未満である。
【００６６】
ｃ）アンモニアの分離
アンモニアの分離のために、有利に塔が使用され、好ましくは、アンモニアは、蒸留１回ごとに分離される。それによって、アルコールとアンモニアとの良好な分離が成功する。通常、分離は、０．０１〜２０バール、特に０．０４〜１５バールの圧力範囲内で行なわれる。必要な温度は、使用されるアルコールまたはアルコール混合物により左右される。ｎ−ブタノールについては、温度は、例えば６０〜１５０℃、有利に８０〜１４０℃である。
【００６７】
生じるアンモニアを直ちに反応混合物から分離することは、好ましいことが判明した。従って、アンモニアおよび二酸化炭素から少量で尿素の分解によって形成されるカルバミン酸アンモニアによる被覆は、回避することができる。
【００６８】
この蒸留ユニットは、自体公知の構造形式を有し、通常の内部構造物を有する。塔内部構造物として原則的に全ての通常の内部構造物、例えばトレイ、規則充填物および／または不規則充填物がこれに該当する。トレイの中では、バブルキャップトレイ、シーブトレイ、バルブトレイ、トルマントレイ（Ｔｈｏｒｍａｎｎｂｏｅｄｅｎ）および／またはデュアルフロートレイが好ましく、不規則充填物の中では、リング、スパイラル、サドル、ラシヒリング、イントス（Ｉｎｔｏｓ−）リングまたはポールリング、バレルサドルまたはインタロクス（Ｉｎｔａｌｏｘ−）サドル、トップパック（Ｔｏｐ−Ｐａｋ）等または網状物（Ｇｅｆｌｅｃｈｔｅｎ）を有するかかるものが好ましい。有利には、規則充填物が使用される。
【００６９】
蒸留塔は、有利に１０〜２０段の理論的分離段を有する。
【００７０】
ｄ）過剰のアルコールの分離
更に、得られたアンモニア含量が減少された反応混合物から、アルコール、含有されたジアルキルカーボネートまたはかかるものが形成された場合に反応混合物中に存在するカルバミド酸アルキルエステル、または前記成分の少なくとも２つからなる混合物は、分離され、少なくとも部分的に本発明による工程ｉ）に導入される。
【００７１】
前記成分の分離のために、反応混合物は、有利に反応工程（ｂ）の圧力水準から１〜５０ミリバール、特に２〜１００ミリバールの範囲内の圧力に放圧される。この場合には、主にアルコール量ならびにジアルキルカーボネート１〜３０質量％、特に２〜１０質量％および／またはカルバミド酸アルキルエステル１〜５０質量％、特に５〜１５質量％を含有するガス状蒸気、および本質的にモノマーのジウレタンからなり、場合によりオリゴ尿素−ポリウレタンおよび高沸点オリゴマーを含有する液状排出量が得られる。
【００７２】
得られた蒸気（ｄL）は、次の好ましい蒸留による精製工程で、特に精留によって分離され、その際単離された価値のある生成物アルコール、カーボネートおよびカルバミド酸アルキルエステルは、個別的にかまたは混合物として、特にモノマーのウレタンの形成のために反応工程（ａ）に返送されるかまたは少なくとも部分的に本発明による工程（ｉ）に導入される。
【００７３】
分離されたカーボネート含有蒸気（ｄL）の少なくとも一部分を本発明による工程（ｉ）に導入することは、本発明の１つの好ましい実施態様である。更に、分離されたカーボネート含有蒸気（ｄL）の一部分は、なお工程（ａ）に導入されてもよい。
【００７４】
工程（ａ）に導入された流れと工程（ｉ）に導入された流れとの比は、０：１００〜９０：１０、有利に１０：９０〜９０：１０、特に有利に２０：８０〜８０：２０である。この記載された分離に対して他の選択可能な方法として、第１の蒸留による分離において単に本質的にアルコールを低沸点物として反応混合物から分離し、ジウレタンと共になおジアルキルカーボネートおよび場合によりカルバミド酸アルキルエステルを含有する蒸留塔底物をさらに蒸留に掛け、その際にジアルキルカーボネートおよび場合によりカルバミド酸アルキルエステルを低沸点物として分離し、ジウレタンを蒸留塔底物中に留め、直ぐ次の工程に導入するという方法も示すことができる。更に、カーボネートおよびカルバミン酸エステルは、前記の記載と同様に少なくとも部分的に工程ｉ）に導入され、場合により工程ｉ）に導入されなかった残分は、工程ａ）および／またはｂ）に導入される。
【００７５】
アルコールまたはアルコール混合物を蒸留により分離するために、しばしばいわゆるフラッシュ蒸留が使用される。この装置は、１つの容器または容器と塔との組合せ、特に１つの塔であることができ、この場合には、塔頂部でアルコールまたはアルコール混合物を取り出すことができ、塔底部でウレタンを取り出すことができる。塔の頭頂部では、アルコールと共にウレタンよりも低沸点の他の物質が含有されていてもよい。分離は、０．００１〜２バール、特に０．０２〜０．５バールの圧力範囲内で行なわれる。
【００７６】
ｅ）ウレタンの精製
反応工程（ｄ）で蒸気の分離後に一般に塔底排出量として得られる、モノマーのジウレタンおよび場合によりオリゴ尿素ポリウレタンおよび高沸点オリゴマーを含有する液状反応混合物（ｄ）は、完全に後続工程に導入されるかまたは有利に２つの部分流に分割され、この場合この部分流の質量比は、５〜５０：９５〜５０質量部、特に１０〜３０：９０〜７０質量部である。
【００７７】
同じ大きさの部分量または特によりいっそう大きい部分量は、通常の蒸留装置、特に薄膜蒸発器を用いて１７０〜２４０℃、特に１８０〜２３０℃の温度および０．００１〜１バール、特に０．００２〜０．０１バールの圧力で、ジウレタンおよび低沸点の副生成物を含有する価値のある生成物（ｅL）と、製造法から分離されかつ通常利用不可能な残留物として廃棄される蒸留不可能な副生成物（ｅH）とに蒸留により分離される。価値のある生成物（留出物）は、同じ大きさの部分量または特によりいっそう大きい別の部分量と合わされ、合わされたジウレタンを含有する反応混合物は、熱分解（ｆ）に供給される。
【００７８】
反応工程（ｅ）における前記処理手段によって、蒸留不可能な副生成物の割合は、順次に進行する部分反応の際に形成されかつ反応循環路中への利用可能な使用物質の返送によって絶えず含量が増加されるであろう反応混合物中で３〜３０質量％、特に５〜２０質量％の含量に制限され、それによって高い選択性で支障なく進行する反応が保証される。
【００７９】
蒸留装置として薄膜蒸発器または短路蒸発器を使用することができる。ウレタンは、０．００１〜１バール、特に０．００２〜０．０１バールの範囲内の圧力で蒸留される。留出物（ｅL）は、分解部（ｆ）に供給される。
【００８０】
高沸点物含有の塔底物（ｅH）は、有利には廃棄されるかまたは僅かに有利には部分的に再ウレタン化部（ｈ）に供給されることができる。
【００８１】
１つの好ましい実施態様において、場合により含有される残基含有のモノマーは、前記の高沸点物が乳の塔底物から分離される。これは、例えば国際特許出願ＷＯ  ２００７／０３６４７９の記載と同様に行なうことができ、この場合この刊行物は、本発明の開示内容に参考のために含まれている。
【００８２】
好ましくは、高沸点物含有の塔底物は、２１０〜３３０℃の温度および３００ｈＰａ未満の圧力で処理され、したがって、利用可能な成分、例えばモノマーは、駆出される。好ましくは、この処理は、次の装置の１つの中で行なわれる：
ａ）パドル型乾燥器、有利に冷却帯域なし、有利に強制排出装置を備えたパドル型乾燥器、
ｂ）ベント式押出機および
ｃ）強制排出装置を備えた垂直方向の薄膜プロセッサー。
【００８３】
特に好ましいのは、パドル型乾燥器である。
【００８４】
ｆ）ウレタンの分解
反応工程（ｅ）で得られたジウレタンを含有する反応混合物は、適当な装置中で、有利に溶剤不含で、触媒の存在下で２００〜３００℃、特に２２０〜２８０℃の温度で０．０１〜０．６バール、特に０．０２〜０．１バールの範囲内の減圧下で液相に連続的に熱分解される。熱分解装置中でのウレタンの変換は、使用されるウレタンに依存して十分に自由に選択されることができ、有利に供給されるウレタン量に対して１０〜９８質量％、特に４０〜９０質量％の範囲内にある。
【００８５】
未反応のウレタン、オリゴ尿素−ポリウレタン、高沸点オリゴマー、および別の再利用可能な副生成物および利用不可能な副生成物を含有する反応混合物の分解されていない割合は、分離され、連続的に分解装置から排出され（ｆH）、直接に、または場合により再ウレタン化部（ｈ）でのアルコールとの反応後に反応工程（ａ）および／または（ｂ）に返送される。
【００８６】
ウレタンの化学的分解のための触媒としては、例えばウレタン形成を促進する前記の無機化合物および有機化合物が使用される。
【００８７】
特に有用であることが見い出された触媒は、それ故に有利にジブチル錫ジラウレート、鉄（ＩＩＩ）アセチルアセトネート、コバルト（ＩＩ）アセチルアセトネート、亜鉛アセチルアセトネート、ジルコニウムテトラ−ｎ−ブタノラートおよび錫（ＩＩ）ジオクトエートが使用される。
【００８８】
分解装置としては、例えば円筒状分解反応器、例えば管状炉または特に蒸発器、例えば薄膜蒸発器もしくはバルク蒸発器、例えばロバート蒸発器（Ｒｏｂｅｒｔｖｅｒｄａｍｐｆｅｒ）、ヘルベルト蒸発器（Ｈｅｒｂｅｒｔｖｅｒｄａｍｐｆｅｒ）、キャドル型蒸発器（ｃａｄｄｌｅ−ｔｙｐｅ−Ｖｅｒｄａｍｐｆｅｒ）、プレート型分解装置、加熱プラグ蒸発器、特にプレート型分解装置が適している。
【００８９】
分解生成物は、１つの塔内で分離され、この場合には、通常、イソシアネートは、側方で取り出され（ｆM）、アルコール（ｆL）は、塔頂部で取り出される。
【００９０】
１つの好ましい実施態様によれば、粗製イソシアネート（ｆ）の蒸留による精製の際に生じる塔頂部画分は、反応工程（ａ）に返送され、本質的に純粋なイソシアネートからなる側方画分は、貯蔵のために１つの容器に取られ、塔底画分は、反応工程（ａ）または（ｄ）または（ａ）および（ｄ）に返送される。
【００９１】
ｇ）イソシアネートの精製
粗製イソシアネート混合物は、引続く蒸留により再結合生成物、副生成物および存在する場合には溶剤が取り除かれる。副生成物は、特に熱分解に返送される。一部分は、廃棄されてもよい。
【００９２】
その後に、特にアルコール、ジイソシアネートおよび部分的に分解されたウレタンから構成されている、熱分解の際に形成された分解生成物は、有利に１つ以上の蒸留塔により、特に精留によって、１００〜２４０℃、特に１２０〜２００℃の温度および１〜２００ミリバール、特に５〜５０ミリバールで低沸点物と特にアルコール（ｇL）と８５〜９９質量％、特に９５〜９９質量％のイソシアネート含量を有する粗製イソシアネート混合物（ｇM）とに分離される。蒸留の際に生じる高沸点副生成物（ｇH）、および殊に分解されていないウレタンおよび部分的に分解されたウレタンは、特に分解装置（ｆ）および／または再ウレタン化部（ｈ）に導入される。
【００９３】
この場合、個々の段階の低沸点物の流れは、係数「Ｌ」で示され、高沸点物は、係数「Ｈ」で示され、中位の沸点物は、係数「Ｍ」で示される。
【００９４】
特に精留によって得られた粗製イソシアネート混合物（ｇM）は、蒸留によって１００〜１８０℃の温度および１〜５０ミリバールの圧力下で精製され、この場合個々の画分は、返送されるかまたは純粋物質として単離される。既述したように、有利に使用される純粋蒸留の際に、特にジイソシアネートからなる塔頂部画分は、場合により遊離イソシアネート基とアルコールとの反応後に反応工程（ａ）および／または（ｂ）に返送され、特に少なくとも９８質量％、殊に９９．８質量％の純度を有する純粋なジイソシアネートからなる側方画分は、導出され、貯蔵に供給され、本質的な成分として部分的に分解されたウレタンおよびイソシアネートを含有する塔底部画分は、特に熱分解のために分解装置中に返送される。
【００９５】
しかし、別の変法によれば、塔底部画分（ｇH）は、粗製ジイソシアネートとアルコールとの分離のために蒸留塔（ｄ）中に返送されてもよいし、反応工程（ａ）および／または（ｂ）、ウレタン形成、に返送されてもよい。塔底部画分を２つまたは３つの生成物流に分割することも可能であり、この場合これらの生成物流は、特にウレタン形成部（ａ）および／または分解装置（ｆ）ならびに場合により蒸留塔（ｇ）および／または再ウレタン化部（ｈ）に返送される。
【００９６】
ｈ）再ウレタン化
ｆ）からの反応排出量（ｆH）および／または（ｇ）からの蒸留残留物（ｇH）の反応は、有利にプロセスにフィードバックされる。この場合、前記混合物中に含有されているイソシアネート基および／またはアロファネートおよび／または尿素または他の反応性成分は、アルコールと反応され、ウレタンに変換される。前記反応は、別々の反応器中、例えば混合反応器または流動管中で実施することができ、（ｂ）中で実施することもできる。残留物のアルコール分解のためには、１００〜２５０℃、特に１５０〜２２０℃の温度が必要とされる。この場合、平均滞留時間は、数分ないし数時間の範囲内にある。一般に、反応は、有利に一段階で液相中で実施される。この場合、反応中の圧力は、この圧力が反応混合物を液相中で維持するのに十分であるという事実以外に特別な役を演じない。
【００９７】
そのために、例えば流れ（ｆH）および／または（ｇH）ならびに場合により流れ（ｅH）の一部分は、アルコールと一緒に導くことができ、この場合ＮＣＯ基またはその等価物、即ち例えばウレタン基とヒドロキシ基とのモル比は、１：１００まで、有利に１：２０まで、特に有利に１：１０までである。
【００９８】
この場合、アルコールは、例えば工程（ｄ）からの低沸点物の流れ（ｄL）および／またはウレタン分解部（ｆ）からのアルコール含有の流れ（ｆL）であることができ、および／または新しいアルコールであってもよい。
【００９９】
反応混合物は、触媒の存在下または不在下で１〜１５０分間、有利に３〜６０分間で２０〜２００℃、有利に５０〜１７０℃の温度で０．５〜２０バール、有利に１〜１５バールの圧力で反応される。
【０１００】
触媒を使用する場合には、ウレタン形成（ｂ）の工程と同じ触媒が好ましい。反応は、連続的カスケード型釜中または管状反応器中で実施されてよい。
【０１０１】
触媒としては、原則的にＮＣＯ基とＯＨ基との反応を促進する全ての化合物がこれに該当する。例えば、オクタン酸錫、ジブチル錫ジラウレート、塩化錫、二塩化亜鉛、錫（ＩＩ）ジオクトエートおよびトリエチルアミンが挙げられる。
【０１０２】
ｉ）カーボネートの反応
本発明によれば、少なくとも１つのカーボネート含有の流れは、アンモニアと反応され、カーボネートの少なくとも一部分を相応するカルバミン酸エステルに変換する。
【０１０３】
カーボネート含有の流れは、カーボネートと共になお５質量％までの量のアルコールならびに２５質量％までの量のカルバミン酸エステルを含有することができる。更に、アンモニアは、約０．５質量％までの量で含有されていてよい。他の成分は、これがカルバメートの沸点とカルバミン酸エステルの沸点との間で揮発性を有する場合には、同様に微少量で含有されていてよい。
【０１０４】
工程（ｉ）において、アンモニアとカーボネートとは、モル比１：１〜１００：１、有利に１．５：１〜８０：１、特に有利に２：１〜５０：１で反応される。
【０１０５】
反応における温度は、一般に５０〜２５０℃、有利に５０〜２００℃、特に有利に６０〜１８０℃である。
【０１０６】
反応時間は、一般に１分〜６時間、有利に５分〜４時間、特に有利に１０分〜２時間である。
【０１０７】
反応における圧力は、１バール（絶対）〜５０バール、有利に２〜４０バール、特に有利に３〜３０バール、殊に有利に５〜２０バールである。
【０１０８】
場合により、少なくとも１つの触媒は、（ａ）の記載と同様に反応中に存在していてもよく、好ましくは、少なくとも１つの触媒が存在する。
【０１０９】
工程（ｉ）は、非連続的または連続的、有利に連続的に実施されてよい。
【０１１０】
好ましくは、この反応は、例えば載置された蒸留塔を備えたカスケード型攪拌釜中または反応蒸留塔中で形成されたアルコールの不断の分離下に実施される。
【０１１１】
特に有利には、工程（ｉ）は、管状反応器中で行なわれ、この場合この反応混合物は、アンモニアの分離のために終結時に放圧される。
【０１１２】
もう１つの実施態様において、工程ｄ）から得られたカーボネートは、蒸留により別の低沸点物および中位の沸点物と分離され、蒸発器中で１００〜２５０℃の温度で蒸発され、および気相中で管状反応器中でアンモニアガスと反応される。この滞留時間反応器中の圧力は、２０ミリバール〜１０バール、有利に１００ミリバール〜９バール、特に有利に１〜８バール、殊に有利に１．１〜７バール、殊に１．２〜６バール（絶対）によって調節されることができる。気相反応器の実施態様において、触媒的に活性の表面上で促進される。
【０１１３】
気相反応を高められた圧力で実施する場合には、反応混合物を常圧に放圧し、液状反応生成物を凝縮させるという好ましい実施態様が示される。引続き、過剰のアンモニアは、例えばＷＯ  ２００８／０２５６５９の記載と同様に、圧縮されてよく、再び反応に返送されてよいかまたは熱的に利用されてよい。
【０１１４】
これは、別々の分離で行なうことができるが、しかし、例えば上記の工程ｃ）で行なうこともできる。
【０１１５】
更に、カーボネートの少なくとも一部分がカルバミン酸エステルに変換される工程（ｉ）の反応混合物は、工程ａ）および／またはｂ）に導入することができる。しかし、好ましくは、工程（ｉ）の反応混合物は、特に有利に前記の記載と同様にアンモニアの分離後に工程（ｄ）に導入され、そこで蒸留により主にカーボネート含有の流れと主にカルバミン酸エステルを含有する流れとに分離される。カーボネート含有の流れは、そこから再び工程ｉ）に導入され、カルバミン酸エステルを含有する流れは、工程ａ）および／またはｂ）に導入される。
【０１１６】
ジイソシアネートを再循環させながら連続的に製造し、副生成物を排出するための本発明による多工程法により、副生成物として生じるカーボネートは、良好に利用されることができる。
【０１１７】
こうして製造されたジイソシアネートは、ポリイソシアネートポリ付加法によりウレタン基、イソシアネート基、アミド基および／または尿素基を含有するプラスチックを製造するのに特に好適である。更に、このポリ付加法は、ウレタン基、ビウレット基および／またはイソシアヌレート基で変性されたポリイソシアネート混合物の製造に使用される。脂肪族ジイソシアネートまたは脂環式ジイソシアネートからなるこの種のポリイソシアネート混合物は、殊に光安定性ポリウレタン塗料および光安定性ポリウレタン塗膜の製造に使用される。
【０１１８】
以下の実施例は本発明を説明するものであるが、本発明はこれらの実施例に限定されるものではない。
【実施例】
【０１１９】
例
実施例１−液相中での反応
攪拌機を備えた１．５リットルの反応器中に、ジ−ｎ−ブチルカーボネート７７％、ｏ−ブチルカルバメート１１％、ｎ−ブタノール２％および他の二次化合物からなる混合物６００ｇを装入する。付加的に触媒５００ｐｐｍを混合物中に添加する。触媒としてジルコニウムテトラブチラートを使用した。５バールの圧力を引続く反応中に接続されたアンモニア瓶を用いて一定に維持する。反応器を急速に２１０℃に加熱し、４時間攪拌する。その後に、冷却し、放圧する。反応混合物は、ジ−ｎ−ブチルカーボネート２４．６％、ｏ−ブチルカルバメート３８％およびｎ−ブタノール２６．２％を含有していた。カーボネートの変換率は、約６８％であった。
【０１２０】
比較例１
比較例において、実施例１と同様に行なったが、反応をアンモニアの代わりに窒素を用いて実施した。変換を観察することができなかった。
【０１２１】
実施例２−気相反応
質量分析器と結合された、直径０．１ｍｍおよび長さ４メートルを有するカラムを備えた変換型ガスクロマトグラフ中で、インゼクター、炉および２００℃の検出器温度で噴入されたジ−ｎ−ブチルカーボネート６２．８％の変換率を既に分析することができた。キャリヤーガスまたは反応ガスとして、アンモニア５０％とヘリウムとの混合物を使用した。前記化合物の特性を示す断片により分析を行なった。トレーサーでの較正が必要であった。